(57)【要約】【課題】多色に発・消色表示可能としたレーベル記録層を具備する光学記録媒体を提供する。【解決手段】支持基板１１の一主面に光記録層１２を有し、光記録層１２上に、中間層１３を介して、レーベル記録層１４が形成されてなり、レーベル記録層１４は、複数の感熱記録層が分離・積層されてなる構成を有し、これら複数の感熱記録層は、それぞれ少なくとも熱により可逆的に発・消色する可逆性感熱発色性組成物と、異なる波長域の光を吸収して発熱する光−熱変換材料とが含有されてなるものである光学記録媒体を提供する。【選択図】図７
2005212341.tif 000002
【特許請求の範囲】
【請求項１】
支持基板の一主面に光記録層を有する光学記録媒体であって、
前記光記録層上に、中間層を介して、レーベル記録層が形成されてなり、
前記レーベル記録層は、複数の感熱記録層が分離・積層されてなる構成を有し、
前記複数の感熱記録層は、それぞれ、少なくとも、熱により可逆的に発・消色する可逆性感熱発色性組成物と、異なる波長域の光を吸収して発熱する光−熱変換材料とが含有されてなるものであることを特徴とする光学記録媒体。
【請求項２】
前記可逆性感熱発色性組成物には、少なくとも、電子供与性を有する呈色性化合物と、電子受容性を有する顕・減色剤とが含有されてなり、
前記電子供与性を有する呈色性化合物と、前記電子受容性を有する顕色剤との間の可逆的反応により、
前記レーベル記録層を、発色状態と消色状態の二状態に可逆的に変化するようになされていることを特徴とする請求項１に記載の光学記録媒体。
【請求項３】
前記複数の感熱記録層が、それぞれ断熱層を介して積層形成されていることを特徴とする請求項１に記載の光学記録媒体。
【請求項４】
前記レーベル記録層を構成する前記感熱記録層中において、
前記可逆性感熱発色性組成物と、前記光−熱変換材料とが混合された状態となされていることを特徴とする請求項１に記載の光学記録媒体。
【請求項５】
前記レーベル記録層を構成する前記感熱記録層中において、
少なくとも前記光−熱変換材料が樹脂バインダーに含有されてなる光−熱変換組成物が、前記可逆性感熱発色性組成物と、分離・独立した状態となされていることを特徴とする請求項１に記載の光学記録媒体。
【請求項６】
前記光−熱変換組成物を構成する樹脂バインダーが、その周囲に存するレーベル記録層中の樹脂バインダーと相溶せず、分離・独立した状態となされていることを特徴とする請求項５に記載の光学記録媒体。
【請求項７】
前記感熱記録層は、
少なくとも前記可逆性感熱発色性組成物を含有する発色層と、
少なくとも前記光−熱変換材料を含有する光−熱変換層とが、
分離・独立して積層されてなる構成を有していることを特徴とする請求項１に記載の光学記録媒体。
【請求項８】
支持基板の一主面に光記録層を有する光学記録媒体であって、
前記光記録層上に、中間層を介して、レーベル記録層が形成されてなり、
前記レーベル記録層は、複数の感熱記録層が分離・積層されてなる構成を有し、
前記複数の感熱記録層は、それぞれ、少なくとも、熱により可逆的に発・消色する可逆性感熱発色性組成物と、異なる波長域の光を吸収して発熱する光−熱変換材料とが含有されてなるものである光学記録媒体を用いて、
所望の画像情報に応じて選択される波長領域の光を照射することにより、前記レーベル記録層を、発色状態と消色状態の二状態に可逆的に変化させることを特徴とする記録方法。
【請求項９】
少なくとも、集光系とレーザー光源とを具備する光ピックアップ、記録光学系、記録機構よりなる光記録装置を用いて、
支持基板の一主面に光記録層を有し、当該前記光記録層上に、中間層を介して、レーベル記録層が形成されてなり、前記レーベル記録層は、複数の感熱記録層が分離・積層されてなる構成を有し、前記複数の感熱記録層は、それぞれ、少なくとも、熱により可逆的に発・消色する可逆性感熱発色性組成物と、異なる波長域の光を吸収して発熱する光−熱変換材料とが含有されてなるものである光学記録媒体の、前記レーベル記録層形成面を、前記光ピックアップから出射されるレーザー光の入射側に対向するようにセットし、
前記レーザー光を、前記光学記録媒体に対して相対的に移動させながら、
記録を行う画像に対応した強度で照射し、
前記レーベル記録層に記録を行うことを特徴とする記録方法。
【発明の詳細な説明】
【技術分野】
【０００１】
本発明は、光記録層とは別途に、画像、タイトル等の各種情報を記録するためのレーベル記録層を具備する光学記録媒体、及びこれを用いた記録方法に関わる。
【背景技術】
【０００２】
近年、ＣＤ−Ｒ、ＤＶＤ＋Ｒ、ＤＶＤ−Ｒ等、各種光学メディアの普及により、大容量データのバックアップ、あるいは音楽、映像の記録等、多岐に亘りその用途が拡大しつつある。さらには、ＣＤ−ＲＷ、ＤＶＤ−ＲＷ、 ＤＶＤ＋ＲＷ、 ＤＶＤ−ＲＡＭ等、書き換え可能なメディア及びこれらを用いた記録方式が提案され、実用化されている。
【０００３】
ところで、上記ＣＤ−ＲやＤＶＤ−Ｒのように、一度記録した情報を半永久的に保存するタイプの記録媒体においては、例えば、記録情報に対応したタイトル、インデックス、画像等を付すときには、従来においては、ユーザーがレーベル面に直接ペンで書き込んだり、インクジェット方式、熱転写方式等の手法により印刷したり、別途に用意したラベルシールを貼りつけたりしていた。
【０００４】
しかしながら、ＣＤ−ＲＷ、ＤＶＤ−ＲＡＭ、ＤＶＤ＋ＲＷ、ＤＶＤ−ＲＷ等のような、書き換え可能なメディアの場合には、上述したような方法で、一度画像や文字等を印字してしまうと、それを書き換えることはできないため、上記各種メディアに記録した情報に変更があった場合には、新たに、ラベルシールを貼り替えたり、書き直したりしなければならない。
ラベルシールを貼り替える際には、剥がしたラベルシールの残りが光ディスク表面に付着したり、光記録面を傷付けたりするおそれがあり、また、美観を損なうおそれがある。
【０００５】
ところで、熱により可逆的に情報の記録や消去を行うことができる、いわゆる感熱記録媒体が、各種プリペイドカード、ポイントカード、クレジットカード、ＩＣカード等の普及に伴い、残額や各種情報等の可視化、可読化の用途や、さらには、複写機やプリンターの用途においても実用化されつつある。
【０００６】
上記のような、いわゆる感熱記録媒体に関しては、ロイコ染料タイプ、すなわち樹脂母材中に電子供与性呈色性化合物であるロイコ染料と、顕・減色剤とが分散された構成を有する記録媒体、及びこれを用い、赤外レーザー光を照射することにより記録を行う方法が提案されている（例えば、特許文献１〜４参照。）。
また、このような感熱記録媒体に対して、サーマルヘッドを用いて記録を行う方法についての提案もなされている（例えば、特許文献５参照。）。
しかしながら、これらの方法は、書き込み用の装置が大型かつ高価であるため、一般のユーザーレベルにおいては、極めて利便性に欠けるという実用上の問題を有している。
【０００７】
一方において、レーザー光を照射すると、分解、もしくは変質するレーベル記録層に対して、任意の情報を記録する方式に関しての提案もなされている（例えば、特許文献６参照。）。
しかしながら、この方法は不可逆的な反応を利用しているため、一度情報を記録すると、消去できないという問題を有している。
【０００８】
【特許文献１】特開平２−１８８２９３号公報
【特許文献２】特開平２−１８８２９４号公報
【特許文献３】特開平５−１２４３６０号公報
【特許文献４】特開平７−１０８７６１号公報
【特許文献５】特開２０００−６５３９号公報
【特許文献６】特開２０００−１７３０９６号公報
【発明の開示】
【発明が解決しようとする課題】
【０００９】
上述したように、所望の画像やタイトル等の文字を繰り返し書き換え可能なレーベル記録層を具備する光学記録媒体への要望は大きくなりつつあるが、一般的なユーザーレベルにおいても気軽に利用可能な、低コスト、かつ実用上の利便性の高い記録媒体、及びこれを用いた記録方法についての開示はなされていない。
【００１０】
そこで、本発明においては、上述したような、従来の問題点に鑑みて、安定な発・消色性を有し、明瞭なコントラストを実現可能で、さらには、一般的ユーザーレベルにおいて簡易に利用可能な、レーベル記録層を有する光学記録媒体、及びこれを用いた記録方法を提供することとした。
【課題を解決するための手段】
【００１１】
本発明においては、支持基板の一主面に光記録層を有し、この光記録層上に、中間層を介して、レーベル記録層が形成されてなり、このレーベル記録層は、複数の感熱記録層が分離・積層されてなる構成を有するものとし、これら複数の感熱記録層は、それぞれ、少なくとも、熱により可逆的に発・消色する可逆性感熱発色性組成物と、異なる波長域の光を吸収して発熱する光−熱変換材料とが含有されてなるものとした光学記録媒体を提供する。
【００１２】
本発明の記録方法は、少なくとも、集光系とレーザー光源とを具備する光ピックアップ、記録光学系、記録機構よりなる光記録装置を用いて記録を行うものであり、支持基板の一主面に光記録層を有し、光記録層上に、中間層を介して、レーベル記録層が形成され、レーベル記録層は、複数の感熱記録層が分離・積層されてなる構成を有し、これら複数の感熱記録層は、それぞれ、少なくとも、熱により可逆的に発・消色する可逆性感熱発色性組成物と、異なる波長域の光を吸収して発熱する光−熱変換材料とが含有されてなるものである光学記録媒体の、レーベル記録層形成面を、光ピックアップから出射されるレーザー光の入射側に対向するようにセットし、レーザー光を、光学記録媒体に対して相対的に移動させながら、記録を行う画像に対応した強度で照射し、レーベル記録層を、発色状態と消色状態の二状態に可逆的に変化させるものである。
【発明の効果】
【００１３】
本発明によれば、レーベル記録層を構成する複数の感熱記録層の光吸収帯に応じた波長を有するレーザー光を照射することにより、任意の色彩で、画像やタイトル等の文字を繰り返して記録したり、消去したりすることが可能な光学記録媒体が提供された。
【００１４】
また、本発明によれば、光学記録媒体の光記録層を損傷したり、あるいは美観を損ねたりすることなく、レーベル記録層を発色状態と消色状態の二状態に可逆的に変化させて記録と消去とを繰り返し行うことができるようになり、機能上の情報記録を行い光学記録媒体の利便性を向上させたり、個々の好みにおいて外見上の美観の向上を図ったりすることが可能になった。
【００１５】
また、本発明によれば、感熱記録層中の光−熱変換材料が吸収を有する光波長を、ＣＤ記録波長帯（７８５ｎｍ近傍）、もしくはＤＶＤ記録波長帯（６５０ｎｍ近傍）に選定することにより、従来汎用されているＣＤ用の記録再生装置やＤＶＤ用の記録再生装置を用いてレーベル記録層に所望の記録を行ったり、またこれを消去して繰り返し記録を行ったりすることが可能となり、別途にレーベル記録層用の記録装置を用意する煩わしさが解消され、極めて簡易かつ低コストでレーベル層に対する記録及び／又は消去を行うことが可能となった。
【発明を実施するための最良の形態】
【００１６】
以下、本発明の具体的な実施の形態について、図面を参照して説明するが、本発明は、以下の例に限定されるものではない。
【００１７】
本発明の光学記録媒体１０は、図１に示すように、支持基板１１上に光記録層１２を有し、中間層１３を介して、可逆性感熱発色性組成物を含有するレーベル記録層１４が形成された構成を有している。
以下、各構成要素について詳細に説明する。
【００１８】
支持基板１１は、耐熱性に優れ、照射レーザー光に対する透明性が高く、かつ平面方向の寸法安定性の高い材料により形成されているものとし、従来公知の各種光ディスク用の基板材料であるポリカーボネート樹脂、アクリル系樹脂等を適用することができ、例えば射出成形によって作製することができる。
【００１９】
光記録層１２は、従来公知のＲＯＭ型の記録層や、その他色素系記録層、光磁気記録層、相変化記録層等の各種記録層をいずれも適用でき、実用化されているＣＤ−Ｒ、ＤＶＤ＋Ｒ、ＤＶＤ−Ｒ等のライト・ワンス型のメディアや、ＣＤ−ＲＷ、ＤＶＤ−ＲＷ、ＤＶＤ+ＲＷ、ＤＶＤ−ＲＡＭ等の繰り返し書き換え可能なメディアのように、図１に示すように所定の波長のレーザー光Ｌを照射することにより、信号の記録、再生を行う機能を有しているものとする。
具体的に、ＲＯＭ型の記録媒体においては、微細凹凸上に金属反射層が形成された構成を有し、ＣＤ−Ｒ、ＤＶＤ＋Ｒ、ＤＶＤ−Ｒ等に適用されている色素系記録層においては、微細な案内溝が形成された支持基板１１上に、記録用の色素層と金属反射層が積層形成された構成を有し、また、ＣＤ−ＲＷ、ＤＶＤ＋ＲＷ、ＤＶＤ−ＲＷ、ＤＶＤ−ＲＡＭ等に適用されている相変化型記録層においては、微細な案内溝が形成された支持基板１１上に、誘電体層、記録用相変化材料層、誘電体層、及び金属反射層が積層形成された構成を有している。
【００２０】
中間層１３は、最終的に目的とする光学記録媒体１０の態様に応じて、各種形態に形成する。
例えば、光記録層１２と、後述するレーベル記録層１４との間の密着性を向上させる接着層としたり、光記録層１２の保護層としたりする場合には、例えばアクリル系やメタクリル系モノマーを中心とした紫外線硬化樹脂を用いて形成することができる。
また、ＤＶＤのような積層型の光学記録媒体とするときには、図２に示すように、中間層１３は、膜厚を適切に制御した支持基板１１と同様の材料よりなる薄型の第２の支持基板１５であるものとする。
【００２１】
レーベル記録層１４は、異なる色相に発・消色可能な複数の感熱記録層が分離・積層されてなる構成を有するものとし、例えば、フルカラー画像形成可能なものとする場合には、図３に示すように、少なくとも三層の感熱記録層２１〜２３が形成されている構成を有しているものとする。
図３に示す例においては、第１〜第３の感熱記録層２１〜２３が、それぞれ断熱層２４、２５を介して積層されており、最上層に保護層２６が形成された構成を有している。
第１〜第３の感熱記録層２１〜２３は、それぞれ、少なくとも、熱により可逆的に安定して発色状態と消色状態とを制御し得る可逆性感熱発色性組成物、異なる波長の光（例えば、λ1、λ2、λ3）を吸収して発熱する光−熱変換材料、及び樹脂バインダーにより構成されているものとする。
【００２２】
可逆性感熱発色性組成物は、少なくとも、電子供与性を有する呈色性化合物と、電子受容性を有する顕・減色剤とにより構成されている。
電子供与性を有する呈色性化合物としては、例えば、ロイコ染料を適用でき、具体的には既存の感熱紙用染料を用いることができる。
色相は自由に選択可能であり、例えば、第１〜第３の感熱記録層２１〜２３において、三原色を発色するようにすれば、全体としてフルカラー画像の形成が可能になる。
電子受容性を有する顕・減色剤としては、公知の長鎖アルキル基を有する有機酸（特開平５−１２４３６０号公報、特開平７−１０８７６１号公報、特開平７−１８８２９４号公報、特開２００１−１０５７３３号公報、特開２００１−１１３８２９号公報等に記載）等を適用することができる。
なお、記録感度を高めるためには、顕・減色剤の融点は低い方が好ましい。
また、顕・減色剤の分子構造における、例えば長鎖アルキル基、酸性度、官能基数等を制御することにより、発色状態を維持せしめ、レーベル記録層１４が不可逆な発色を行うように設計することができる。この場合、例えばＣＤ−ＲやＤＶＤ−Ｒのような、書き換え不可のメディアに好適である。
【００２３】
光−熱変換材料に関しては、積層する感熱記録層ごとに異なる波長域の光に吸収を有する材料を適用するものとし、例えば、ＤＶＤの記録波長帯である６５０ｎｍ近傍の光、あるいはＣＤの記録波長帯である７８５ｎｍ近傍の光、更に長波長の近赤外領域の光に吸収を有する色素を用いることができる。
なお、良好な視認性を得るために、最大吸収波長の光に対する吸収に比して、可視域の光に対する吸収が小さく、モル吸光係数の大きい材料が好ましく、具体的には、シアニン系色素、フタロシアニン系色素、有機金属錯体系色素、ジイモニウム塩系色素、アミニウム塩系色素、イミニウム塩系色素、金属薄膜、水酸化アルミニウム、リン酸銅等が挙げられる。
【００２４】
なお、レーベル記録層１４を構成する感熱記録層２１〜２３中には、必要に応じて増感剤を加えてもよい。
増感剤としては、例えばステアリン酸アマイド、ｐ−ベンジルビフェニル、ｐ−アセトトルイジド、２−ベンジルオキシナフタレン、シュウ酸ジベンジル、シュウ酸ジ（４−メチルベンジル）、ｐ−ベンジルオキシ安息香酸ベンジル、１，２−ジ（３−メチルフェノキシ）エタン、パラフィンワックス、ステアリン酸亜鉛、ステアリン酸カルシウム等が挙げられる。
また、必要に応じて、紫外線吸収剤、酸化防止剤、光安定化剤、防腐剤等の各種添加剤を加えてもよい。
【００２５】
レーベル記録層１４、感熱記録層２１〜２３形成用の樹脂バインダーとしては、例えば、ポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、ポリビニルアルコール、変性ポリビニルアルコール、ヒドロキシエチルセルロース、カルボキシメチルセルロース、デンプン等が挙げられる。
【００２６】
次に、レーベル記録層１４を構成する第１〜第３の感熱記録層２１〜２３の構成態様について説明する。
なお、以下においては、代表として一の感熱記録層を例として挙げて説明するが、第１〜第３の感熱記録層２１〜２３においていずれも適用可能であるものとする。
第１の構成態様としては、図４に示すように、感熱記録層２１〜２３中に、呈色性化合物３１、顕・減色剤３２よりなる可逆性感熱発色性組成物３０と、光−熱変換材料３３とが混合された状態となされているものとする。
図４に示す態様の場合、感熱記録層２１〜２３は、上述した呈色性化合物３１、顕・減色剤３２等よりなる可逆性感熱発色性組成物３０、シアニン色素等よりなる光−熱変換材料３３、及び各種添加剤を、樹脂バインダー、有機溶媒、あるいは水等を用いて混合、溶解して作製した塗料を、塗布することにより形成することができる。
【００２７】
第２の構成態様としては、図５、図６に示すように、感熱記録層２１〜２３において、光−熱変換材料３３が、可逆性感熱発色性組成物３０と、分離・独立した状態となされているものとする。
例えば、図５においては、可逆性感熱発色性組成物３０を含有する発・消色層４１と、光−熱変換材料３３、樹脂バインダー、各種添加剤よりなる光−熱変換組成物３４を含有する光−熱変換層４２とが、分離・独立して積層された構成を有しているものとする。
この場合、可逆性感熱発色性組成物３０等を樹脂バインダーに含有させた塗料、及び光−熱変換材料３３等を樹脂バインダーに含有させた光−熱変換組成物３４よりなる塗料をそれぞれ所定の溶媒を用いて調整し、これらを所望の位置に塗布することにより、積層構造の感熱記録層２１〜２３を成膜するものとする。
また、光−熱変換層４２は、樹脂バインダーを用いず、所定の溶媒に光−熱変換材料３３を溶解、あるいは分散させたものを所望の位置に塗布し、溶媒を揮発させることにより形成することもできる。
また、図６に示すように、可逆性感熱発色性組成物３０、光−熱変換組成物３４の、いずれか一方をマイクロカプセルに封入したり、あるいは互いに相溶性を有さない樹脂バインダーを用いたりすることにより、一の感熱記録層中において互いの境界５０を形成して、双方が分離・独立した状態となるようにしてもよい。
【００２８】
第１〜第３の感熱記録層２１〜２３の膜厚は、１〜２０μｍが好ましく、特に２〜１０μｍがより好ましい。これらの膜厚が薄すぎると充分な濃度の発色が得られず、厚すぎると熱容量が大きくなり、発・消色性が低下したり、第１〜第３の感熱記録層２１〜２３の透明性が低下して視認性を著しく劣化したりするためである。
【００２９】
なお、レーベル記録層１４上には、必要に応じて保護層を形成してもよい。
保護層は、従来公知の紫外線硬化性樹脂や熱硬化性樹脂を用いて形成することができ、膜厚は０．１〜２０μｍ、さらには０．５〜５μｍ程度とすることが望ましい。膜厚が薄すぎると充分な保護効果が得られず、厚すぎると伝熱しにくくなるという不都合が生じるためである。
【００３０】
次に、本発明の光学記録媒体１０のレーベル記録層１４に対する記録方法について説明する。
なお、光学記録媒体１０は、ディスク状形状を有しているものとする。
この例においては、集光系とレーザー光源とを具備する光ピックアップ、記録光学系、記録機構を有し、光学記録媒体１０の光記録層１２に対して記録、再生を行うことのできる記録再生装置を用いるものとする。
この記録再生装置の光ディスク配置部に、図７に示すように、光学記録媒体１０のレーベル記録層１４面側を光ピックアップから出射されるレーザー光の入射側に対向するように設置する。すなわち、光記録層１２に対して記録又は再生操作を行っていたときと、光学記録媒体１０の面を反転させた状態とする。
そして、レーザー光源、光学系、記録機構を利用して、光学記録媒体１０のレーベル記録層にレーザー光Ｌ’を照射する。
なお、所望の感熱記録層２１〜２３に含有されている光−熱変換材料３３の吸収特性に応じてレーザー光の波長を選定する。
例えば、ＤＶＤ記録波長帯（６５０ｎｍ近傍）、ＣＤ記録波長帯（７８５ｎｍ近傍）、近赤外波長帯（例えば８５０ｎｍ近傍）の光に吸収をもつ光−熱変換材料をそれぞれ含有する感熱記録層２１〜２３に記録を行う場合には、波長６５０ｎｍ、７８５ｎｍ、８５０ｎｍ近傍のレーザー光を、それぞれの可逆性感熱発色性組成物が発色温度に達する程度のエネルギーで照射し、光−熱変換材料を発熱させて、呈色化合物と顕・減色剤との間の発色反応を起こさせ、発色させる。
光学記録媒体１０を回転させながら、光ピックアップを光学記録媒体１０の半径方向に相対的に移動させることにより、光学記録媒体１０の任意の位置にレーザー光Ｌ’を照射する。このとき、記録する画像に応じて、レーザー光の強度を変調することによって、任意の画像を記録することが可能となる。
また、光記録層１２に記録を行う際に光学記録媒体１０の変位に合わせて焦点位置を制御する機構を同様に用いて、レーベル記録層１４の位置にレーザー光の焦点を合わせることができ、面内で均一な記録を再現できる。
なお、レーザー光源、光学系は光記録用途とは別に、専用のものを装置内に設けてもよい。
【実施例】
【００３１】
本発明の光学記録媒体１０の要部であるレーベル記録層１４について具体的な実施例を挙げて説明するが、本発明は以下に示す例に限定されるものではない。
【００３２】
〔実施例１〕
この例において、光学記録媒体１０のレーベル記録層１４は、図３に示すように、第１〜第３の感熱記録層２１〜２３が積層形成された構成を有するものとし、それぞれ、異なる色相に発色可能な呈色性化合物（ロイコ染料）、顕・減色剤、及び光−熱変換材料が混合された状態で樹脂中に含有されてなる構成を有しているものとする。
支持基板１１としては、厚さ１．２ｍｍのポリカーボネート基板を用いた。
続いて、支持基板１１上に、下記材料をワイヤーバーで塗布し、１１０℃にて５分間加熱乾燥処理を施し膜厚３μｍの第１の感熱記録層２１を形成した。
【００３３】
（組成物）
ロイコ染料：１．８重量部
（山田化学工業製、Ｈ−３０３５（下記化学式（１）に示す物質））
【００３４】
【化１】
2005212341.tif 000003
【００３５】
顕・減色剤（下記化学式（２）に示す物質）：４重量部
【００３６】
【化２】
2005212341.tif 000004
【００３７】
塩化ビニル酢酸ビニル共重合体：５重量部
（塩化ビニル９０％、酢酸ビニル１０％、平均分子量（Ｍ．Ｗ．）１１５０００）
メチルエチルケトン（ＭＥＫ）：９１重量部
シアニン系赤外吸収色素：０．０８重量部
(Ｈ．Ｗ．ＳＡＮＤＳ社製、ＳＤＡ５６８８、記録層中での吸収波長ピーク８６１ｎｍ）
【００３８】
上述のようにして形成した第１の感熱記録層２１上に、ポリビニルアルコール水溶液を塗布、乾燥して膜厚２０μｍの断熱層２４を形成した。
【００３９】
上記断熱層２４上に、第２の感熱記録層２２として、下記組成物を含有する塗料をワイヤーバーで塗布し、１１０℃にて５分間加熱乾燥処理を施し、マゼンダに発色させることのできる層を膜厚３μｍに形成した。
【００４０】
（組成物）
ロイコ染料：１．７重量部
（下記化学式（３）に示す物質）
【００４１】
【化３】
2005212341.tif 000005
【００４２】
顕・減色剤（下記化学式（２）に示す物質）：４重量部
【００４３】
【化４】
2005212341.tif 000006
【００４４】
塩化ビニル酢酸ビニル共重合体：５重量部
（塩化ビニル９０％、酢酸ビニル１０％、Ｍ．Ｗ．１１５０００）
メチルエチルケトン（ＭＥＫ）：９１重量部
シアニン系赤外吸収色素：０．２重量部
（Ａｍｅｒｉｃａｎ  Ｓｏｕｒｃｅ  Ｉｎｃ社製、ＡＤＳ７７５ＭＰ、記録層中での吸収波長ピーク：７８５ｎｍ）
【００４５】
上述のようにして形成した第２の感熱記録層２２上に、ポリビニルアルコール水溶液を塗布、乾燥して膜厚２０μｍの断熱層２５を形成した。
【００４６】
上記断熱層２５上に、第３の感熱記録層２３として、下記組成物を含有する塗料をワイヤーバーで塗布し、１１０℃にて５分間加熱乾燥処理を施し、イエローに発色させることのできる層を膜厚３μｍに形成した。
【００４７】
（組成物）
ロイコ染料（下記化学式（４）に示す物質）：１．２重量部
【００４８】
【化５】
2005212341.tif 000007
【００４９】
顕・減色剤（下記化学式（２）に示す物質）：４重量部
【００５０】
【化６】
2005212341.tif 000008
【００５１】
塩化ビニル酢酸ビニル共重合体：５重量部
（塩化ビニル９０％、酢酸ビニル１０％、Ｍ．Ｗ．１１５０００）
メチルエチルケトン（ＭＥＫ）：９１重量部
フタロシアニン系赤外吸収色素：０．８重量部
（山陽色素社製、Ｆｅ−Ｐｈｔｈａｌｏｃｙａｎｉｎｅ、記録層中での吸収波長ピーク：６６０ｎｍ）
【００５２】
上記第３の感熱記録層２３上に、紫外線硬化性樹脂を用いて膜厚約２μｍの保護層２６を成膜し、レーベル記録層１４を形成した。
【００５３】
〔実施例２〕
この例において、レーベル記録層１４は、図６に示すように、光−熱変換材料３３を、可逆性感熱発色性組成物３０を構成する樹脂と相溶しない樹脂に含有させ、光−熱変換組成物３４として、分離・独立させた構成とした。
支持基板１１としては、厚さ１．２ｍｍのポリカーボネート基板を用いた。
第１の感熱記録層２１としては、支持基板１１上に下記組成物を含有する塗料をワイヤーバーで塗布し、１１０℃にて５分間加熱乾燥処理を施し、シアンに発色させることのできる層を膜厚３μｍに形成した。
【００５４】
（可逆性感熱発色性組成物）
ロイコ染料：１．８重量部
（山田化学工業製、Ｈ−３０３５（下記化学式（１）に示す物質））
【００５５】
【化７】
2005212341.tif 000009
【００５６】
顕・減色剤（下記化学式（２）に示す物質）：４重量部
【００５７】
【化８】
2005212341.tif 000010
【００５８】
塩化ビニル酢酸ビニル共重合体：５重量部
（塩化ビニル９０％、酢酸ビニル１０％、平均分子量（Ｍ．Ｗ．）１１５０００）
メチルエチルケトン（ＭＥＫ）：９１重量部
【００５９】
（光−熱変換組成物）
シアニン系赤外吸収色素：０．０８重量部
（Ｈ．Ｗ．ＳＡＮＤＳ社製、ＳＤＡ５６８８、記録層中での吸収波長ピーク８６１ｎｍ）
塩化ビニル−酢酸ビニル−ビニルアルコール共重合体：５重量部
（塩化ビニル９１％、酢酸ビニル３％、ビニルアルコール６％）
イソシアネート化号物：１重量部
（日本ポリウレタン社製、コロネートＬ）
メチルエチルケトン（ＭＥＫ）：９１重量部
上記材料を混合し、４８時間、８０℃のオーブンに保存し、充分に熱硬化させ、ボールミルにより平均粒径１μｍに粉砕したものを用いた。
【００６０】
上述のようにして形成した第１の感熱記録層１１上に、ポリビニルアルコール水溶液を塗布、乾燥して膜厚２０μｍの断熱層２４を形成した。
【００６１】
上記断熱層２４上に、第２の感熱記録層２２として、下記組成物を含有する塗料をワイヤーバーで塗布し、１１０℃にて５分間加熱乾燥処理を施し、マゼンダに発色させることのできる層を膜厚３μｍに形成した。
【００６２】
（可逆性感熱発色性組成物）
ロイコ染料：１．７重量部
（下記化学式（３）に示す物質）
【００６３】
【化９】
2005212341.tif 000011
【００６４】
顕・減色剤（下記化学式（２）に示す物質）：４重量部
【００６５】
【化１０】
2005212341.tif 000012
【００６６】
塩化ビニル酢酸ビニル共重合体：５重量部
（塩化ビニル９０％、酢酸ビニル１０％、Ｍ．Ｗ．１１５０００）
メチルエチルケトン（ＭＥＫ）：９１重量部
【００６７】
（光−熱変換組成物）
シアニン系赤外吸収色素：０．２重量部
（Ａｍｅｒｉｃａｎ  Ｓｏｕｒｃｅ  Ｉｎｃ社製、ＡＤＳ７７５ＭＰ、記録層中での吸収波長ピーク：７８５ｎｍ）
塩化ビニル−酢酸ビニル−ビニルアルコール共重合体：５重量部
（塩化ビニル９１％、酢酸ビニル３％、ビニルアルコール６％）
イソシアネート化号物：１重量部
（日本ポリウレタン社製、コロネートＬ）
メチルエチルケトン（ＭＥＫ）：９１重量部
上記材料を混合し、４８時間、８０℃のオーブンに保存し、充分に熱硬化させ、ボールミルにより平均粒径１μｍに粉砕したものを用いた。
【００６８】
上述のようにして形成した第２の感熱記録層２２上に、ポリビニルアルコール水溶液を塗布、乾燥して膜厚２０μｍの断熱層２５を形成した。
【００６９】
上記断熱層２５上に、第３の感熱記録層２３として、下記組成物を含有する塗料をワイヤーバーで塗布し、１１０℃にて５分間加熱乾燥処理を施し、イエローに発色させることのできる層を膜厚３μｍに形成した。
【００７０】
（可逆性感熱発色性組成物）
ロイコ染料（下記化学式（４）に示す物質））：１．２重量部
【００７１】
【化１１】
2005212341.tif 000013
【００７２】
顕・減色剤（下記化学式（２）に示す物質）：４重量部
【００７３】
【化１２】
2005212341.tif 000014
【００７４】
塩化ビニル酢酸ビニル共重合体：５重量部
（塩化ビニル９０％、酢酸ビニル１０％、Ｍ．Ｗ．１１５０００）
メチルエチルケトン（ＭＥＫ）：９１重量部
【００７５】
（光−熱変換組成物）
フタロシアニン系赤外吸収色素：０．８重量部
（山陽色素社製、Ｆｅ−Ｐｈｔｈａｌｏｃｙａｎｉｎｅ、記録層中での吸収波長ピーク：６６０ｎｍ）
塩化ビニル−酢酸ビニル−ビニルアルコール共重合体：５重量部
（塩化ビニル９１％、酢酸ビニル３％、ビニルアルコール６％）
イソシアネート化号物：１重量部
（日本ポリウレタン社製、コロネートＬ）
メチルエチルケトン（ＭＥＫ）：９１重量部
上記材料を混合し、４８時間、８０℃のオーブンに保存し、充分に熱硬化させ、ボールミルにより平均粒径１μｍに粉砕したものを用いた。
【００７６】
上記第３の感熱記録層２３上に、紫外線硬化性樹脂を用いて膜厚約２μｍの保護層２６を形成し、レーベル記録層１４を得た。
【００７７】
〔実施例３〕
この例において、レーベル記録層１４は、図５に示すように、光−熱変換材料を含有する光−熱変換層４２と、ロイコ染料及び顕・減色剤を含有する発・消色層４１とが積層された構成を有するものとした。
支持基板１１としては、厚さ１．２ｍｍのポリカーボネート基板を用いた。
光−熱変換層４２は、支持基板１１上に下記に示す光−熱変換組成物よりなる塗料をスピンコートし、厚さ２μｍに形成し、発・消色層４１は、光−熱変換層上に下記に示す可逆性感熱発色性組成物よりなる塗料をワイヤーバーで塗布して膜厚４μｍに形成した。
上述したような構成の感熱記録層を三層積層し、レーベル記録層１４とする。
【００７８】
第１の感熱記録層２１としては、支持基板１１上に下記組成物を含有する塗料をワイヤーバーで塗布し、１１０℃にて５分間加熱乾燥処理を施し、シアンに発色させることのできる層を膜厚３μｍに形成した
【００７９】
（可逆性感熱発色性組成物）
ロイコ染料：１．８重量部
（山田化学工業製、Ｈ−３０３５（下記化学式（１）に示す物質））
【００８０】
【化１３】
2005212341.tif 000015
【００８１】
顕・減色剤（下記化学式（２）に示す物質）：４重量部
【００８２】
【化１４】
2005212341.tif 000016
【００８３】
塩化ビニル酢酸ビニル共重合体：５重量部
（塩化ビニル９０％、酢酸ビニル１０％、平均分子量（Ｍ．Ｗ．）１１５０００）
メチルエチルケトン（ＭＥＫ）：９１重量部
【００８４】
（光−熱変換組成物）
シアニン系赤外吸収色素：０．０８重量部
（Ｈ．Ｗ．ＳＡＮＤＳ社製、ＳＤＡ５６８８、記録層中での吸収波長ピーク８６１ｎｍ）
【００８５】
上述のようにして形成した第１の感熱記録層２１上に、ポリビニルアルコール水溶液を塗布、乾燥して膜厚２０μｍの断熱層２４を形成した。
【００８６】
上記断熱層２４上に、下記に示す光−熱変換組成物３３よりなる塗料をスピンコートし厚さ２μｍの光−熱変換層４２を形成し、その上に、発・消色層４１として、可逆性感熱発色性組成物を含有する塗料をワイヤーバーで塗布し、１１０℃にて５分間加熱乾燥処理を施し、マゼンダに発色させることのできる層を膜厚３μｍに形成した。
【００８７】
（可逆性感熱発色性組成物）
ロイコ染料：１．７重量部
（下記化学式（３）に示す物質）
【００８８】
【化１５】
2005212341.tif 000017
【００８９】
顕・減色剤（下記化学式（２）に示す物質）：４重量部
【００９０】
【化１６】
2005212341.tif 000018
【００９１】
塩化ビニル酢酸ビニル共重合体：５重量部
（塩化ビニル９０％、酢酸ビニル１０％、Ｍ．Ｗ．１１５０００）
メチルエチルケトン（ＭＥＫ）：９１重量部
【００９２】
（光−熱変換組成物）
シアニン系赤外吸収色素：０．２重量部
（Ａｍｅｒｉｃａｎ  Ｓｏｕｒｃｅ  Ｉｎｃ社製、ＡＤＳ７７５ＭＰ、記録層中での吸収波長ピーク：７８５ｎｍ）
【００９３】
上述のようにして形成した第２の感熱記録層２２上に、ポリビニルアルコール水溶液を塗布、乾燥して膜厚２０μｍの断熱層２５を形成した。
【００９４】
上記断熱層２５上に、下記に示す光−熱変換組成物よりなる塗料をスピンコートし厚さ２μｍの光−熱変換層４２を形成し、その上に、下記に示す可逆性感熱発色性組成物を含有する塗料をワイヤーバーで塗布し、１１０℃にて５分間加熱乾燥処理を施し、イエローに発色させることのできる発・消色層４１を膜厚３μｍに形成した。
【００９５】
（組成物）
ロイコ染料（下記化学式（４）に示す物質））：１．２重量部
【００９６】
【化１７】
2005212341.tif 000019
【００９７】
顕・減色剤（下記化学式（２）に示す物質）：４重量部
【００９８】
【化１８】
2005212341.tif 000020
【００９９】
塩化ビニル酢酸ビニル共重合体：５重量部
（塩化ビニル９０％、酢酸ビニル１０％、Ｍ．Ｗ．１１５０００）
メチルエチルケトン（ＭＥＫ）：９１重量部
【０１００】
（光−熱変換組成物）
フタロシアニン系赤外吸収色素：０．８重量部
（山陽色素社製、Ｆｅ−Ｐｈｔｈａｌｏｃｙａｎｉｎｅ、記録層中での吸収波長ピーク：６６０ｎｍ）
【０１０１】
上記第３の感熱記録層２３上に、紫外線硬化性樹脂を用いて膜厚約２μｍの保護層２６を形成し、レーベル記録層１４を得た。
【０１０２】
上述のようにして作製した実施例１〜３のサンプル光学記録媒体について、下記に示すように反射濃度、消去特性、及び繰り返し特性についての評価を行った。
【０１０３】
（反射濃度評価）
実施例１〜３の光学記録媒体を６００ｒｐｍで回転させながら、レーベル記録層１４形成面の半径５５ｍｍの位置に、光ディスク用の記録再生装置を用いて、波長６５０ｎｍ、７８５ｎｍ、８６０ｎｍ、それぞれパワー４０ｍＷのレーザー光を、それぞれ半径方向に４０μｍ／ｓの速度で移動させながら照射し、記録を行った。
このときのレーベル記録層面でのレーザースポットサイズは約３μｍであった。
このようにして記録した画像の、反射濃度（Ｏ．Ｄ．）をマクベス濃度計によって測定した。
【０１０４】
（消去特性評価）
実施例１〜３の光学記録媒体を６００ｒｐｍで回転させながら、レーベル記録層面の半径５５ｍｍの位置に、光ディスク用の記録再生装置を用いて、波長６５０ｎｍ、７８５ｎｍ、８６０ｎｍ、それぞれパワー４０ｍＷのレーザー光を、半径方向に速度４０μｍ／ｓの速度で移動させながら照射し、記録を行った。
その後、各サンプルに、１２０℃のホットスタンプを１秒押し当てて記録を消去し、マクベス濃度計により測定した。
【０１０５】
（繰り返し特性評価）
実施例１〜３の光学記録媒体を６００ｒｐｍで回転させながら、レーベル記録層面の半径５５ｍｍの位置に、光ディスク用の記録再生装置を用いて、波長６５０ｎｍ、７８５ｎｍ、８６０ｎｍ、それぞれパワー４０ｍＷのレーザー光を、それぞれ半径方向に４０μｍ／ｓの速度で移動させながら照射し、記録を行った。その後、各サンプルに、１２０℃のホットスタンプを１秒押し当てて記録を消去した。
上記記録と消去とを、同じ位置で１００回繰り返して行い、その後、記録した画像をマクベス濃度計により測定した。
【０１０６】
〔評価結果〕
上記実施例１〜３の光学記録媒体について、上記各評価の結果を下記表１に示す。
【０１０７】
【表１】
2005212341.tif 000021
【０１０８】
上記表１に示すように、実施例１〜３のいずれにおいても、記録画像は、充分に高い反射濃度が得られ、照射レーザー光を効率良く熱に変換し、発色させていることが分かった。
また、消去後の反射濃度は低く、レーベル記録層は極めて優れた消去特性を有していることがわかった。
また、表１に示すように、実施例１〜３のいずれにおいても、記録と消去とを１００回繰り返して行った後に、各レーベル記録層１４の顕著な劣化は見られず、各レーベル記録層が実用上充分な耐久性、記録安定性を有していることが確認された。
【０１０９】
上述したことから明らかなように、本発明の光学記録媒体を構成するレーベル記録層１４は、安定な発消色、高精細さ、コントラストを有し、かつ日常生活においても実用上問題のない画像安定性を発揮できることが分かった。
【図面の簡単な説明】
【０１１０】
【図１】本発明の光学記録媒体の一例の概略断面図を示す。
【図２】本発明の光学記録媒体の他の一例の概略断面図を示す。
【図３】本発明の光学記録媒体の要部であるレーベル記録層の一構成例を示す。
【図４】レーベル記録層を構成する感熱記録層の一構成例を示す。
【図５】レーベル記録層を構成する感熱記録層の他の構成例を示す。
【図６】レーベル記録層を構成する感熱記録層の他の構成例を示す。
【図７】本発明の光学記録媒体のレーベル記録層に対する記録を行う状態図を示す。
【符号の説明】
【０１１１】
１０……光学記録媒体、１１……支持基板、１２……光記録層、１３……中間層、１４……レーベル記録層、１５……第２の支持基板、２１……第１の感熱記録層、２２……第２の感熱記録層、２３……第３の感熱記録層、２４，２５……断熱層、２６……保護層、３０……可逆性感熱発色性組成物、３１……呈色性化合物、３２……顕・減色剤、３３……光−熱変換材料、３４……光−熱変換組成物、４１……発色層、４２……光−熱変換層、５０……マイクロカプセルまたは異樹脂間の境界
【図１】
2005212341.tif 000022
【図２】
2005212341.tif 000023
【図３】
2005212341.tif 000024
【図４】
2005212341.tif 000025
【図５】
2005212341.tif 000026
【図６】
2005212341.tif 000027
【図７】
2005212341.tif 000028